(57)【要約】  本発明は、樹脂シートによるポリシリコンの防汚において、樹脂シートに由来するポリシリコンの汚染を効果的に防止することを目的としている。  本発明に係るポリシリコンの防汚方法は、内面と外面とを有するチューブ状樹脂シートを使用してポリシリコンを防汚するに際し、該チューブ状樹脂シートまたはこれをカットした樹脂シートを、その内面が露出されない状態で保持し、使用直前に上記内面を露出させてポリシリコンと接触せしめることを特徴としている。【選択図】  図１
2020090804.tif 000002
【特許請求の範囲】
【請求項１】
内面と外面とを有するチューブ状樹脂シートを使用してポリシリコンを防汚するに際し、該チューブ状樹脂シートを、その内面が露出されない状態で保持し、使用直前に内面が展開可能となるようにカットし、上記内面を露出させてポリシリコンと接触せしめることを特徴とする、ポリシリコンの防汚方法。
【請求項２】
内面と外面とを有するチューブ状樹脂シートを使用してポリシリコンを防汚するに際し、該チューブ状樹脂シートを、その内面が展開可能となるようにカットし、かつ内面が露出されない状態で保持し、使用直前に上記内面を露出させてポリシリコンと接触せしめることを特徴とする、ポリシリコンの防汚方法。
【請求項３】
使用直前の前記樹脂シートの内面における鉄の存在量が元素換算で１ｐｇ／ｃｍ２以下である請求項１または２記載のポリシリコンの防汚方法。
【請求項４】
樹脂シートが添加剤無添加のポリエチレンシートである、請求項１〜３のいずれか一項に記載のポリシリコンの防汚方法。
【請求項５】
請求項１〜４のいずれか一項に記載の防汚方法を含むポリシリコンの製造方法。
【請求項６】
チューブ状樹脂シートを、その内面を露出させずに巻き取った巻回物よりなることを特徴とするポリシリコン防汚用樹脂シート。
【請求項７】
チューブ状樹脂シートを、その内面が展開可能となるようにカットしてなり、かつ内面が露出されていない樹脂シートの巻回物よりなることを特徴とするポリシリコン防汚用樹脂シート。
【請求項８】
前記チューブ状樹脂シートの内面における鉄の存在量が元素換算で０．５ｐｇ／ｃｍ２以下である請求項６または７記載のポリシリコン防汚用樹脂シート。
【請求項９】
前記樹脂シートが添加剤無添加のポリエチレンシートである、請求項６〜８のいずれか一項に記載のポリシリコン防汚用樹脂シート。
【発明の詳細な説明】
【技術分野】
【０００１】
本発明は、ポリシリコンの新規な防汚方法を提供する。詳しくは、使用時までの表面汚染が可及的に防止され、ポリシリコンの防汚時に使用する樹脂シートからのポリシリコンに対する汚染を著しく低減することを可能としたポリシリコンの防汚方法である。
【背景技術】
【０００２】
ポリシリコンの防汚は、ロッド状、カットロッド状、破砕物、粉状等の形態のポリシリコンを運搬したり保管したりする際に、ポリシリコンの周囲環境からの汚染を防ぐために樹脂シートにより上記ポリシリコンを覆うことによって行われる。ポリシリコンには高い純度が求められるため、この防汚処理は、開放大気中のみならず、クリーンルーム内でも行われる。【０００３】
上記防汚に使用する樹脂シートとしては、樹脂シートによるポリシリコンの汚染を防止するため、例えば、金属成分や有機物成分のブリードが無い、添加剤無添加の樹脂シートが一般に使用されている。上記防汚処理は、巻回された樹脂シートを適当な長さに巻き出してカットし、載置されたポリシリコンの上に被せたり、場合によっては、ポリシリコンの下に敷いたりするなどの作業により、ポリシリコンを覆うことによって行われる（特許文献１、２参照）。【０００４】
ところで、前記防汚に使用する樹脂シートは、上記したように、その内部は極めて高純度化されているものの、表面は、製造直後から使用するまでの間、外気により汚染され、その使用時点で、外気中に含まれる金属成分、有機物成分、ドーパント成分などの汚染物質による高い汚染が観察されることを本発明者らは見出した。即ち、樹脂シートの製造方法において、押出機のＴダイより押し出された樹脂は必要に応じて延伸され、シート状に成形された後、ロール状に巻き取られるが、その間、表面が外気との接触或いはその他の汚染源との接触により、汚染物質が表面に付着してしまい、巻き取られた樹脂シートの表面は既に汚染が進んだ状態となっている。このような汚染源としては巻き取り時に使用するローラーなども考えられる。【０００５】
尚、環状ダイを使用するインフレーション法により樹脂シートが製造される場合もある。この場合、内面と外面とを有するチューブ形状の樹脂シートが得られ、内面は高い清浄性を有する。しかし、樹脂シートとして用いる場合には、チューブ状の樹脂シートは両サイドをカットして、別々のロールに巻き取られるか、もしくは1サイドを切断後、開いて巻き取るのが一般的であり、その巻き取り時に前記と同様の汚染が懸念される。【０００６】
そして、汚染された樹脂シートを使用してポリシリコンを覆うと、樹脂シートに付着している汚染物質によりポリシリコンが汚染されるという問題が発生する。
【先行技術文献】
【特許文献】
【０００７】
【特許文献１】特表２０１７−５２４６３２号公報
【特許文献２】特開２０１７−５６９５９号公報
【発明の概要】
【発明が解決しようとする課題】
【０００８】
従って、本発明の目的は、樹脂シートによるポリシリコンの防汚において、樹脂シートに由来するポリシリコンの汚染を効果的に防止することが可能な防汚方法を提供することにある。
【課題を解決するための手段】
【０００９】
本発明者らは、上記目的を解決するため検討を重ねた結果、チューブ状の樹脂シートを使用し、そのチューブ内面を防汚に使用する直前まで外気と接触させない状態で扱い、使用直前に内面を露出させて、該内面がポリシリコンと接触するように防汚を行うことにより、前記目的を達成し得ることを見出し、本発明を完成するに至った。【００１０】
即ち、本発明の一実施態様は、内面と外面とを有するチューブ状樹脂シートを使用してポリシリコンを防汚するに際し、該チューブ状樹脂シートを、その内面が露出されない状態で保持し、使用直前に内面が展開可能となるようにカットし、上記内面を露出させてポリシリコンと接触せしめることを特徴とする、ポリシリコンの防汚方法である。【００１１】
また本発明の他の実施態様は、内面と外面とを有するチューブ状樹脂シートを使用してポリシリコンを防汚するに際し、該チューブ状樹脂シートを、その内面が展開可能となるようにカットし、かつ内面が露出されない状態で保持し、使用直前に上記内面を露出させてポリシリコンと接触せしめることを特徴とする、ポリシリコンの防汚方法である。【００１２】
上記防汚方法において、使用直前の樹脂シートの内面における鉄の存在量が元素換算で１ｐｇ／ｃｍ２以下であることが好ましい。また、前記樹脂シートの突き刺し強度が１０Ｎ以上であることが好ましい。【００１３】
また、前記樹脂シートは、添加剤無添加のポリエチレンシートであることがシート内部の不純物による汚染を防止するために好ましい。【００１４】
更に、本発明の方法により、防汚シートからの汚染が効果的に防止されたポリシリコンの製造方法が提供される。【００１５】
更にまた、本発明は、チューブ状樹脂シートを、その内面が露出されていない状態で巻き取ってなる巻回物よりなることを特徴とするポリシリコン防汚用樹脂シートをも提供する。更にまた、本発明は、チューブ状樹脂シートを、その内面が展開可能となるようにカットしてなりかつ内面が露出されていない樹脂シートの巻回物よりなることを特徴とするポリシリコン防汚用樹脂シートをも提供する。
【発明の効果】
【００１６】
本発明の防汚方法によれば、チューブ状樹脂シートを使用し、チューブ状樹脂シートの内面が露出されない状態で保持された樹脂シートを、使用直前に上記内面を露出させ、汚染の無い清浄なシート表面をポリシリコンと接触せしめることにより、外気等による汚染のない樹脂シート面をポリシリコンと接触せしめて防汚を行うことができるため、ポリシリコンの汚染を効果的に防止することができる。
【図面の簡単な説明】
【００１７】
【図１】チューブ状樹脂シートを示す。
【図２ａ】本発明の防汚方法に使用される樹脂シートの一態様を示す概略図
【図２ｂ】本発明の防汚方法に使用される樹脂シートの一態様を示す概略図
【図２ｃ】本発明の防汚方法に使用される樹脂シートの一態様を示す概略図
【図３】チューブ状樹脂シートを製造する代表的な工程を示す概略図
【発明を実施するための形態】
【００１８】
本発明の一実施態様に係るポリシリコンの防汚方法は、前記したように、内面と外面とを有するチューブ状樹脂シートを使用し、該チューブ状樹脂シートを、その内面が展開可能となるようにカットし、かつ内面が露出されない状態で保持し、使用直前に上記内面を露出させて防汚されるポリシリコンと接触せしめることを特徴とする。図１は内面２と外面３とを有するチューブ状樹脂シート１を示す。図１に示すように、内面２は外気や他の装置類との接触が制限され、清浄な状態にある。本発明では、上記のチューブ状樹脂シート１の内面２が展開できるようにカットした樹脂シート１０を準備する。カットの態様は特に限定はされず、内面２を露出できるよう展開可能にするすべての態様が含まれる。なお、チューブ状樹脂シート１をカットして得られる樹脂シート１０では、内面２同士が密着し、内面２は露出していない状態にある。
【００１９】
図２ａ〜図２ｃは、チューブ状樹脂シート１の内面が展開可能であり、かつ露出されない状態にある樹脂シートの代表的な態様を示す。図２ａは、チューブ状樹脂シートの長手方向の片側がカットされた樹脂シート１０を示す。この態様の樹脂シートは、カット部を開くことなくロール状に巻き取った巻回物１１とすることにより、内面２が露出されない状態で保持できる。そして、使用時においては、上記巻回物１１より樹脂シート１０を巻き出し、カットされた片側から開いてその内面２をポリシリコンと接触させる。
【００２０】
図２ｂは、チューブ状樹脂シートの長手方向の両側がカットされた樹脂シート１０を示す。この態様の樹脂シートは、内面２同士が密着した２層シートであり、層間を剥離することなく、ロール状に巻き取った巻回物１１とすることにより、内面２が露出されない状態で保持できる。そして、使用時においては、上記巻回物１１より樹脂シート１０を巻き出し、２層の層間で剥離し、内面側にあった表面をポリシリコンと接触させる。
【００２１】
図２ｃは、図２ａの変形例であり、チューブ状樹脂シートの長手方向の中央部分がカットされた樹脂シート１０を示す。この態様の樹脂シートは、図２ａに示した樹脂シートが並列している状態となる。使用時においては、上記巻回物１１より樹脂シート１０を巻き出し、カットされた片側から開いてその内面２をポリシリコンと接触させる。
【００２２】
また、本発明の実施態様では、チューブ状樹脂シートを巻き取り、内面が露出しないように保持した後に、該チューブ状樹脂シートを巻き出し、使用の直前に前記図２ａ〜図２ｃに示されるようにカットしてもよい。
【００２３】
尚、本発明において、「防汚」は、ポリシリコンを周囲の環境の汚染から防ぐためにシートにより保護する手段であり、具体的には、保管等の目的で載置されるポリシリコンをシートで覆う方法、ポリシリコンの下にシートを敷く方法、また、ポリシリコンを包む方法などを含む。また、運搬時においては、運搬用の容器の底部にシートを敷き、その上にポリシリコンを収容する方法、さらには容器に収容されたポリシリコンをシートで覆う方法などを含む。また、ポリシリコンには高い純度が求められるため、上記の方法は、開放大気中のみならず、クリーンルーム内でも行われる。クリーンルーム内は清澄性が極めて高いが、ポリシリコンを長時間放置すると汚染が進む。したがって、本発明の防汚方法をクリーンルーム内で使用することで、ポリシリコンを長時間清浄な状態に保つことができる。
【００２４】
また、本発明において「内面」とは、チューブ状樹脂シート１の内側の面を言う。本発明では、チューブ状樹脂シート１をカットし、展開して樹脂シート１０として使用する。樹脂シートにおける「内面」とは、展開前のチューブ状樹脂シート１の内側の面であった面をいう。
【００２５】
また、上記ポリシリコンは、その形態を問わず、例えば、シーメンス法の反応装置より取り出されたロッドの状態、上記ロッドをカットしたカットロッドの状態、或いは、上記ロッドを破砕して得られるポリシリコン破砕物の状態等を含む。一般にポリシリコンは破砕後にエッチングなどにより洗浄され、清浄な表面状態とされる。本発明の防汚方法は、エッチング前のポリシリコンに適用してもよく、エッチング後のポリシリコンに適用してもよい。
【００２６】
本発明において、チューブ状樹脂シート１は、インフレーション法等の公知の方法により得られたものが特に制限無く使用される。具体的には、図３に示すように、環状ダイ５を備えた押出機４より、樹脂を筒状に押し出し、必要に応じて、マンドレルにより延伸してチューブ状樹脂シート１を成形後、ロールに巻いて巻回物１２として得ることができる。巻回物１２は使用時に巻き出され、前記のようにカットして樹脂シート１０を得てもよい。また、チューブ状樹脂シート１の巻き取り前に、前記のようにカットし、本発明の樹脂シート１０を得た後にロールに巻いて巻回物１１を得てもよい。また、チューブ状樹脂シート１に成形するために供給するブロアー６用の空気は、得られるチューブ状樹脂シートの内面を汚染しないように、清浄な空気を使用することが好ましい。具体的には、０．３μｍの粒子が１０個／L以下の空気が好適に使用される。このため、フィルター７をブロアー６とダイ５の間に介在させてもよい。フィルター７としてはたとえばＨＥＰＡフィルターなどが用いられる。
【００２７】
また、使用する樹脂としては、熱可塑性樹脂であれば特に制限されないが、適度な柔軟性を備え、且つ安価な樹脂として、低密度ポリエチレン（ＬＤＰＥ）、高密度ポリエチレン（ＨＤＰＥ）、直鎖状低密度ポリエチレン（ＬＬＤＰＥ）などのポリエチレン系樹脂が好適に使用される。
【００２８】
更に、樹脂シートの厚みは、ポリシリコンの形状、大きさ、質量により適宜選択すればよいが、一般に、５０μｍ〜２ｍｍ、特に、１５０〜３００μｍである。また、前記樹脂シートの突き刺し強度は、１０Ｎ以上であることが好ましい。
【００２９】
更に、樹脂シートを構成する樹脂は、帯電防止剤、可塑剤、酸化防止剤等の添加剤を無添加のものが、添加剤由来の金属元素や有機物のブリードによる汚染を抑制するために好ましい。
【００３０】
上記チューブ状樹脂シートは、製造時からロール状に巻き取られる間、内面は外気と接触することなく常に清浄な状態である。例えば、防汚方法において、使用直前の樹脂シートのサンプルについて、内面における鉄の存在量は元素換算で１ｐｇ／ｃｍ２以下の清浄度を達成することが確認された。一方、外気との接触により汚染された通常の樹脂シート表面の鉄の存在量は、１０ｐｇ／ｃｍ２程度となる。また、鉄の存在量が上記範囲であれば、他の金属の存在量も同程度以上に低減される。例えば、ナトリウムは２ｐｇ／ｃｍ２以下、カルシウムは５ｐｇ／ｃｍ２以下、亜鉛は１ｐｇ／ｃｍ２以下、とすることができる。
【００３１】
本発明は、かかるチューブ状樹脂シートの特性を利用して、樹脂シートによる防汚時におけるポリシリコンの汚染を効果的に防止するものである。即ち、本発明の防汚方法は、チューブ状樹脂シートの内面を露出させない状態で取り扱い、防汚に使用する直前で該チューブ状樹脂シートの内面を露出せしめる態様を全て含むものであり、具体的には以下の態様により実施することが好ましい。
【００３２】
１．チューブ状樹脂シートをロールに巻かれた巻回物として保持し、使用時に巻き出し、チューブ状樹脂シートを前記のようにカットし、前記チューブ状樹脂シートにおいて内面となっていた面を開いて防汚されるポリシリコンと接触するように防汚を行う方法。
【００３３】
２．樹脂シートの製造工程において、チューブ状樹脂シートを前記のようにカットしながらその内面が露出しない二枚重ねの状態でロールに巻き取って巻回物として保持し、上記巻回物より樹脂シートを巻き出し、前記チューブ状樹脂シートにおいて内面となっていた面を開いて防汚されるポリシリコンと接触するように防汚を行う方法。
【００３４】
３．前記チューブ状樹脂シートを巻回物の状態で前記のようにカットして保持し、上記巻回物よりカットされた樹脂シートを巻き出し、前記チューブ状樹脂シートにおいて内面となっていた面を開いて防汚されるポリシリコンと接触するように防汚を行う方法。
【００３５】
かくして、上述の本発明の防汚方法によれば、樹脂シートの清浄な面とポリシリコンとを接触させるため、樹脂シートからの汚染を効果的に防止できる。
【００３６】
尚、インフレーションで製膜した場合であっても、製膜直後に両サイドをカットして、別々のロールに樹脂シート巻きとった場合、樹脂シートの両面が外気や巻きだしロールに接触して汚染される。この結果、樹脂シートをポリシリコンの防汚に用いても、防汚性は不十分となる。よって、樹脂シートの巻き取りを、その内面が露出させずに行うことは、本発明の効果を達成するうえで極めて重要である。
【実施例】
【００３７】
以下、本発明の実施形態を説明するが、本発明はこれらの実施形態に限定されるものではない。【００３８】
（実施例１）
（チューブ状樹脂シートの製造）
帯電防止剤等の添加剤を含まないポリエチレン（ＬＤＰＥ）を、図３に示す装置によりインフレーション成形し、チューブ状樹脂シートを得た。シートの厚みは２５０μｍとした（突き刺し強度１０Ｎ以上を満足する。）。得られたチューブ状樹脂シートをロールに巻き取り、巻回物を得た。
尚、インフレーション成形には、０．３μｍの粒子が１０個／L以下に調整された空気を使用した。【００３９】
（チューブ状樹脂シートのカット）
チューブ状樹脂シートを巻き出すと同時に、図２ａに示すように、シートの長手方向の片側を切断した。切断部からシートを開き、内面を露出させ、内面側がポリシリコンに接触するように、ポリシリコンを樹脂シートで覆った。上記の操作はいずれもクラス１０００のクリーンルーム内で行った。以下の評価を行った。【００４０】
（金属の存在量）
樹脂シートの内面および外面の金属の存在量を、以下のように測定した。
樹脂シートの測定対象表面を１質量％の濃度の硝酸水溶液を抽出液として付着金属を抽出し、ＩＣＰ−ＭＳ（誘導結合プラズマ質量分析法）で定量分析して不純物である鉄、Ｎａ、ＣａおよびＺｎの存在量を測定した。測定は樹脂シートを５０×５０ｃｍの大きさにカットした１０枚のサンプルについて行い、平均値を表１に示す。【００４１】
（防汚性の評価）
ポリシリコンを樹脂シートで覆った後、クラス１０００のクリーンルーム内に１０日間放置した。ポリシリコンの表面汚染を以下のように評価した。
ポリシリコンの表面を１質量％の濃度の硝酸水溶液を抽出液として付着金属を抽出し、ＩＣＰ−ＭＳ（誘導結合プラズマ質量分析法）で定量分析して不純物である鉄、Ｎａ、ＣａおよびＺｎの存在量を測定した。測定は任意にピックアップした１０個のポリシリコン破砕片を１単位とし、これを１０単位実施し、平均値を表２に示す。【００４２】
（比較例１）
樹脂シートの外面（チューブにおいて外面となっていた面）を、ポリシリコンに接触させて防汚を行った以外は、実施例１と同様の操作を行った。結果を表２に示す。【００４３】
【表１】
2020090804.tif 000003
【表２】
2020090804.tif 000004
【符号の説明】
【００４４】
１  チューブ状樹脂シート
２  内面
３  外面
４  押出機
５  環状ダイ
６  ブロアー
７  フィルター
１０  樹脂シート（カット済）
１１  樹脂シートの巻回物
１２  チューブ状樹脂シートの巻回物
【図１】
2020090804.tif 000005
【図２ａ】
2020090804.tif 000006
【図２ｂ】
2020090804.tif 000007
【図２ｃ】
2020090804.tif 000008
【図３】
2020090804.tif 000009
【国際調査報告】
2020090804.tif 000010
2020090804.tif 000011
2020090804.tif 000012
2020090804.tif 000013